(57)【特許請求の範囲】
【請求項１】
少なくとも１種の標的ガス又は蒸気の濃度変化に応答してその電気抵抗が変化し、それによって標的ガスを選択的に検出する半導体検出素子を含むガスセンサーであって、検出素子が Ｃｒ(2-x)ＴｉxＯ3（式中０．３≧ｘ≧０．０５）であり、且つ、メタン以外の炭化水素；アルコール；アルデヒド；ケトン；エーテル；ジエーテル；不飽和エステルを含むエステル；Ｈ2 Ｓ；ＳＯ2 ；ＣＯを検出するための、ガスセンサー。
【請求項２】
検出素子が、結晶子の平均直径と気孔の平均直径の両者が１μｍ未満である微細構造を有する請求項１に記載のセンサー。
【請求項３】
検出素子（１４）を加熱するための加熱素子（１７）、及び検出素子と加熱素子をいろいろに接続するための電気接続手段を含み、前記接続手段が、検出素子に接続した第１の接続手段（１０，１５）、及び前記素子（１４，１７）の両方に接続した共通の電気接続（２０）を含む請求項１または２に記載のセンサー。
【請求項４】
前記素子（１４，１７）の１方が他方の上に重なり、その結果並列の抵抗として動作し、前記第１の接続手段は前記素子（１４，１７）の両方に共通な別の接続を含む請求項３に記載のセンサー。
【請求項５】
標的ガスを構成する少なくとも１種のガス又は蒸気を検出するためのセンサーアレーであって、前記アレーは、請求項１〜４のいずれか１項に記載のセンサーである第１のセンサーの少なくとも１つを含み、前記第１のセンサーとの組み合わせで少なくとも１つの別なセンサーを含み、前記別なセンサーは、標的ガスの少なくとも１種及び／又は存在することがある少なくとも１種の別なガス又は蒸気に応答する、前記第１のセンサーとは異なる特性を有するセンサーアレー。
【請求項６】
前記第１のセンサーは請求項１に記載のセンサーであり、前記別なセンサーはFe(1-x)BxNbO4（Ｂは三価の元素で１≧ｘ≧０である。）からなるセンサーであり、それによってセンサーアレーがクロロフルオロカーボン、アンモニア、及び／又は有機物蒸気を識別することができる請求項５に記載のセンサーアレー。
【請求項７】
前記別のセンサーがＣｒＮｂＯ4 である請求項６に記載のセンサーアレー。
【請求項８】
前記第１のセンサーが請求項１に記載のセンサーであり、前記別なセンサー又はもう１つの別のセンサーがそれぞれＳｎＯ2 の検出素子を有する、請求項５〜７のいずれか１項に記載のセンサーアレー。
【請求項９】
前記第２のセンサーは、低濃度ＣＯ2 の検出のための、BaSn(1-x)SbxO3（０≦ｘ≦０．１）からなるセンサーである、請求項５に記載のセンサーアレー。
【請求項１０】
前記第２のセンサーへの相対湿度の作用を軽減するために湿度センサーをさらに含んだ請求項９に記載のセンサーアレー。
【請求項１１】
請求項１〜４のいずれか１項に記載のセンサー用の素子の製造方法であって、微細構造を制御するために焼結温度を調節し、それによって検出素子の選択性を調節する方法。
【請求項１２】
請求項１に記載のセンサー素子の製造方法であって、Ｈ2 Ｓを含む雰囲気に曝すことによってセンサー素子物質を前処理し、Ｈ2 Ｓの存在に対するセンサー素子の応答の大きさと速度を増加させるセンサー素子の製造方法。
【請求項１３】
前処理過程が、２００℃〜６００℃の温度で１〜１０分間、１０ppm の濃度のＨ2 Ｓに前記物質を暴露する過程を含む請求項１２に記載の方法。
【請求項１４】
標的ガスを構成する少なくとも１種のガス又は蒸気を検出する方法であって、請求項１〜４のいずれか１項に記載のセンサーの少なくとも１種、又は請求項５〜１０のいずれか１項に記載のセンサーアレーを使用し、標的ガス又は存在するガスの量を表す電気抵抗の信号を発信する方法。
【請求項１５】
自動車の排ガス中の炭化水素を測定する方法であって、請求項１又は２に記載の少なくとも１種のセンサーを使用する請求項１４に記載の方法。
【請求項１６】
請求項１又は２に記載のセンサーを使用し、センサーは、好気性又は嫌気性雰囲気中のＨ2 Ｓ、有機物蒸気、ＳＯ2 、ＣＯ、メタン及び／又は水素の存在中のメタン以外の炭化水素を測定する請求項１４に記載の方法。
【請求項１７】
ガス燃焼器具からのＣＯの漏れの検出に使用する請求項１６に記載の方法。
【請求項１８】
請求項６又は７に記載のセンサーアレーを用いてクロロフルオロカーボンの存在を検出する請求項１４に記載の方法。
【請求項１９】
センサーアレーが請求項８に記載のセンサーアレーであり、さらにアンモニア及び／又は溶剤蒸気の存在を検出する請求項１８に記載の方法。
【請求項２０】
請求項９または１０に記載のセンサーアレーを使用し、少なくとも部分的に閉じた回路の雰囲気中の低濃度のＣＯ2 を監視する請求項１４に記載の方法。
【発明の詳細な説明】
【０００１】
【発明の属する技術分野】
本発明は、抵抗ガスセンサー、ガスセンサーの製造方法、ガスセンサーを含むセンサーアレー（ａｒｒａｙ  ）、及びそのガスセンサーとアレーの使用方法に関する。
【０００２】
【従来の技術】
一般にガスセンサーは、公知のように、存在するガス又は蒸気の少なくとも１種の濃度変化に応答して、他のガス又は蒸気よりも、実質的に大きく電気抵抗が変化する半導体検出素子を含んでなる。
【０００３】
このように、標的ガスに対して選択性があり、このため標的ガスの検出、及び必要により測定に使用される。
【０００４】
このようなセンサーは、特定の種類のセンサーに呼称されることがある。
【０００５】
酸化物半導体物質は、ガスセンサーとして使用した場合、安価で軽量で丈夫なデバイスを提供する。しかしながら、種々のガス、特に大気中に常に存在してその濃度が広範囲に変化する水蒸気に対して、感度の不都合な重なりがあることが問題とされている。例えば、広く使用されている酸化錫を基礎とするデバイスは、ベースラインの変化と、一酸化炭素のようなガスの存在に対する抵抗感度の変化の両方が、相対湿度の変化に強い影響を受ける。
【０００６】
また、これらのデバイスは、ベースラインのドリフトが大き過ぎ、デバイスの温度が最初にその運転温度に加熱された後に雰囲気中で長期の安定化時間を示すといった批判がある。
【０００７】
【発明が解決しようとする課題】
本発明は、特に変化する相対湿度の影響の中から、検出すべきガスの濃度変化を識別する点において、現状で使用されているものよりも感度が高いセンサー物質を提供することを目的とする。
【０００８】
本発明の第２の目的は、現状で一般的に使用されているデバイスに比較して、短い安定化時間を有し、ベースラインのドリフトを顕著に抑えたセンサー物質を提供することである。
【０００９】
本発明の第３の目的は、改良された選択性、及び雰囲気中での検出を課題とする特定のガスの選択性を与えるセンサー物質を提供することであり、例えば呼吸する雰囲気や燃焼排ガス雰囲気の酸素分圧の測定に有用なセンサー物質や、嫌気性雰囲気中の硫化水素のような反応性ガスの測定に有用なセンサー物質を含む。
【００１０】
本発明の第４の目的は、健康や安全に有害な可能性がある特定の条件についてより信頼性のあるアラーム表示を提供するため、当該技術で周知の種々の仕方で使用することができ、各種の物質を利用したセンサーの特定の組み合わせを提供することである。
【００１１】
【課題を解決するための手段】
文献「著者：Ｄ．Ｅ．  Ｗｉｌｌｉａｍｓ  とＰ．Ｔ．  Ｍｏｓｅｌｅｙ、書名：Ｊ  Ｍａｔｅｒｉａｌｓ  Ｃｈｅｍｉｓｔｒｙ，  １  （１９９１）  ８０９−８１４  」において、酸化物半導体物質の動作は、結晶子サイズ、ガスに接触する物質の単位質量あたりの表面積、或いはｎ形物質（抵抗は、還元性ガス中で減少し、酸化性ガス中で増加する）又はｐ形物質（抵抗は、還元性ガス中で増加し、酸化性ガス中で減少する）のいずれかの特性の変化又は混合された動作を与えるような格子中に存在する電気活性ドナー種の濃度を調節することによって制御できると提案されている。
【００１２】
また、同じ文献で、電気活性ドナーの濃度と単位質量あたりの表面積の偶然の組み合わせによって、特定のガスに対する選択性が得られるであろうと示唆されている。
【００１３】
これらの開示を参照すると、或る程度の選択性を達成する試みの中で、異なる原子価の元素を何らかの親組成に置換しようと試みること、単位質量あたりの各種の表面積を得るように物質の調製法に変化を加えようと試みることの可能性がある。しかしながら、上記の文献は、適切な親組成の選択についての処方を全く提案しておらず、広い選択性は、標的ガスと表面との特定の相互作用、及び組成と表面領域の調和を必要とするであろうと暗示している。このように、この文献は、酸化物半導体物質における応答の広い選択性の観測はかなり驚くべきであり、また、表面との明確な相互作用が予想されずに応答の高度の選択性が見いだされたること、例えば一酸化炭素以上に炭化水素について応答の選択性が高いことは非常に驚くべきことであろうと結んでいる。
【００１４】
上記の文献は、所望の標的ガスの作用を相対湿度の変化の作用と識別する問題については論じていない。また、特に触媒技術の検討より、格子中への異なる元素の置換は、表面密度と物質の表面に存在するガス吸着座の性質を変化させることができることが認識できる。このような座は、これらがアンモニアのようなガスと、又は硫化水素や一酸化炭素のようなガスと相互作用することができるかどうかによって、酸性又は塩基性と分類されることが多い。例えば、格子の中にクロムを置換すると、表面座の酸性度を増すに有用であると報告されることが多い。しかしながら、そのような吸着座が固体中に存在する電荷キャリヤとどのようにして結びつき、その結果、そのような座に結合したガス分子の吸着と解離の変化が、その固体物質の測定される導電率の変化をどのように生じさせることができるかは全く明らかではない。
【００１５】
本発明は、各種のガスへの応答の改良された選択性（ｓｅｌｅｃｔｉｖｉｔｙ  ）を有するガスセンサーに使用するいくつかの物質を提案するものである。具体的な例は次の通りである。
（１）Ｂａ６  Ｆｅ（１＋ｘ）  Ｎｂ（９−ｘ）  Ｏ３０
２．１＞ｘ≧０、好ましくは０．８＞ｘ≧０．０１である。この組成範囲は一酸化炭素以上に炭化水素について強い応答選択性を示し、特許明細書ＧＢ２１４９１２２に開示の範囲からの選択であり、この物質が正方晶のタングステンブロンズ構造を有する組成範囲である。この系において、選択性は微細構造の変化によって調節することができ、焼結温度の調節によって便利に行うことができる。
【００１６】
別な可能性のある態様は、同様に特許明細書ＧＢ−Ａ−２１４９１２２に開示の範囲からの選択であり、同じ基本的結晶構造を示しながら選択性の有用な特性を呈する。これらの態様はバリウムを含まないといった付加的な長所があり、テストの雰囲気中に存在することがある二酸化硫黄のような酸性ガスの影響下で分解を受けにくい。１つの例はＡ２  Ｂ４  Ｆｅ（３＋ｘ）  Ｎｂ（７−ｘ）  Ｏ３０であり、ＡはＰｂのようなイオンサイズの大きい二価の元素、Ｂはニオブ（Ｎｂ）のような三価の元素、３．１≧ｘ≧０である。
【００１７】
もう１つの例はＡ６  Ｂ４  Ｆｅ（４＋ｘ）  Ｎｂ（６−ｘ）  Ｏ３０であり、ＡはＢｉのようなイオンサイズの大きい三価の元素、Ｂも同様にＮｂ又はＢｉのような三価の元素、４．１≧ｘ≧０である。
（２）Ｃｒ（２−ｘ）  Ｔｉｘ  Ｏ３
０．３≧ｘ≧０．１であり、特許明細書ＧＢ−Ａ−２２０２９４０に開示の組成範囲からの選択であり、アンモニアと硫化水素に対して強い応答を示す。この物質の範囲は揮発性のアルコール、アルデヒド（グルタルアルデヒドのようなジアルデヒドを含む）、ブタン−２−オンのようなケトン、メタン以外の炭化水素（ガソリンを含む）、エーテル（ジメトキシエタンのようなジエーテルを含む）、及び二酸化硫黄の測定にも有用である。二酸化炭素中の硫化水素の濃度測定のような嫌気性雰囲気中の硫化水素の測定に有用である。特に良好なベースライン安定性と、変化する相対湿度の作用に対する識別を示す。
（３）Ｔｉ（１−ｘ）  Ｃｒｘ  Ｏ（２＋ｙ）
０．２≧ｘ＞０．１で、ｙは温度と酸素分圧によって変わり、酸素分圧の測定に有用な組成であり、ＴｉＯ２  よりも顕著に低いコンダクタンスの温度鋭敏度を有し、ＳＯ２  のような酸蒸気による中毒に抵抗性がある。
（４）Ｆｅ（１＋ｘ−ｚ）  Ａｚ  Ｎｂ（１−ｘ）  Ｏ４
Ａは五価の元素（例、Ｎｂそのもの又はＴａ）、又はＷのような六価の元素であり、いずれの場合も０．１≧ｘ≧０及び０．１≧ｚ≧０であり、さらにＦｅ（１−ｘ）  Ｂｘ  ＮｂＯ４  であり、ＢはＡｌやＣｒのような三価の元素で１≧ｘ≧０、又はＺｒやＴｉのような四価の元素で０．１≧ｘ≧０である。
【００１８】
この組成範囲は塩素、二酸化窒素、オゾンのような酸化性ガスの測定に特に有用である。これらの化合物は、一酸化炭素や炭化水素のような妨害性ガスを超える有用な選択性を示す。これらの組成範囲は特許明細書ＧＢ−Ａ−２１４９１２０に開示の範囲の拡張と選定である。これらの組成物は、大気中の低濃度のアルデヒド、ケトン、エーテル（ジエーテルを含む）、エステル（メチルメタクリレートのような不飽和エステルを含む）の測定に有用である。
【００１９】
ニオブ酸鉄の格子の中に元素ＡとＢを置換することの目的は、ＦｅとＮｂの両者の変化する原子価の性質のために存在する格子中の電荷キャリヤの濃度を操作するためであり、さらに物質の表面に存在するガス吸着座の数と特性を操作するためであることが理解されるであろう。最初の組成範囲は基本的にＮｂの置換であり、次の組成範囲はＦｅの置換である。
【００２０】
また、鉄とニオブの両方の置換の組み合わせも同等に実施可能であり、またイオンサイズが格子構造の破壊を生じる程でなければ、前記以外の元素で格子を置換できる可能性があることが理解されるであろう。
（５）（Ｆｅ（１−ｘ）  Ｃｒｘ  ＮｂＯ４  ）ａ  （Ｂ（１−ｙ）  Ａｙ  Ｏ２  ）（１−ａ）
１≧ａ≧０、１＞ｘ＞０．１、０．１＞ｙ＞１、ＢはＴｉ又はＳｎ、Ａは４より大きい原子価の元素（例、Ｎｂ、Ｔａ、Ｗ、又はＳｂ）であり、ルチル結晶構造を有する組成の一連の固溶体である。この場合、Ｆｅ／Ｃｒの比の変化（ｘの数値）は、Ｆｅと元素Ｂによって提供される表面座の酸性度を変えるのに役立ち、一方でこの比の変化は元素Ｂによって提供される座の相対値を変化させるに役立つことが理解されるであろう。比Ｂ／Ａの変化（ｙの値）は、格子中の電気活性ドナー座の濃度を変えるのに役立つ。電気活性ドナー座は、元素Ａの過剰原子価を補償するための元素Ｂの部分的還元によって提供されることができる。この物質の範囲は、割合に低い使用温度において、低濃度の一酸化炭素の検出に有用である。
（６）ＢａＳｎ（１−ｘ）  Ｓｂｘ  Ｏ３
０＜ｘ＜０．１であり、特許明細書ＧＢ−Ａ−２１４９１２１に開示の物質の範囲の拡張であり、親組成のＢａＳｎＯ３  より高めた有用な導電性を有し、３００℃以上の温度で導電性を有し、空気中の低濃度の二酸化炭素の存在に対して驚くほど敏感である。この導電率の変化は二酸化炭素の存在に特有であり、二酸化炭素の導入に影響された酸素分圧の変化の作用ではない。
【００２１】
この物質から作成したセンサーはビルディング、特にいわゆる「シックビルディングシンドローム」が問題とされる空調ビルディングの監視、密閉回路の呼吸装置のような呼吸雰囲気の監視、炭酸飲料水が多量に取り扱われる場所の雰囲気の監視に有用である。
（７）Ｓｒ（１−ｂ）  Ｂａｂ  Ｆｅ（１−ｙ）  Ａｙ  Ｏ（３−ｘ）
１≧ｂ≧０であり、ｘは格子の酸素欠乏の程度を決める変数であり、温度と酸素分圧に依存し、一般に０．５≧ｘ≧０の範囲にあり、Ａは６以上の原子価の元素（例、Ａはタングステン、モリブデン、ウラニウム）を表し、鉄酸塩格子の鉄の一部を置換する（ｙで表される）。この組成は酸素分圧の変化の測定に有用である。
（８）ＷＯ３
多孔質の厚めフィルムの形態で調製されるものであり、空気中の低濃度の塩素と二酸化窒素に非常に驚く程に敏感であり、変化する相対湿度の作用があっても、また雰囲気中に存在することがある炭化水素と二酸化炭素の作用があっても非常に良好な識別を与える。
【００２２】
第１の面において、本発明は特定の種類のガスセンサーを提供し、センサー素子物質は請求の範囲第１項に記載の物質の中から、併記した選択されることができる標的ガスにしたがって選定される。
【００２３】
もう１つの面において、本発明は、他の請求の範囲に記載のように、センサーアレー、センサー素子の製造方法、少なくとも１種の標的ガスの検出方法を提供するものである。
【００２４】
次に本発明の各種の態様を、公知の適当な従来技術を参照しながら説明する。この説明は都合上、先頭の区分に分け、特定の目的のための各種の検知用素子物質（「センサー物質」と省略する）の使用を説明する。
【００２５】
【発明の実施の形態】
添付の図面を参照しながらいくつかの非限定の例を示す。
−炭化水素と一酸化炭素を識別するセンサー物質−
炭化水素と一酸化炭素は燃焼によって排ガス中に共存する。いくつかの用途において、一酸化炭素の妨害を受けずにガス流の炭化水素濃度を測定する必要があり、典型的な例として自動車に搭載した三元触媒の効率の監視がある。炭化水素はスモッグの主な原因であり、適切な低レベルまでその濃度が低減しているかを確認する必要がある。
【００２６】
半導体酸化物のガス検出性抵抗体は、安価、丈夫、敏感であるため、この用途に検討するに魅力のあるデバイスである。普通の使用のデバイス（例、二酸化錫を基礎にする）での難しさは、一酸化炭素による信号が炭化水素による信号と同等に大きいかそれ以上であることである。
【００２７】
本発明の目的は、一酸化炭素に対してよりも、炭化水素（プロパン、ブタン、ペンタン、ヘキサン、ヘプタン、及びオクタン）に対して非常に大きな感度を有する物質を提供することである。
【００２８】
上記の特許明細書ＧＢ−Ａ−１４９１２２は、ガス又は混合ガスに使用するに適し、ガスの存在に応答して変化する電気特性を有するガス検出性物質を含むセンサーを開示している。この物質は、次の一般式のいずれかを有するニオブ複合酸化物からなり、又はその酸化物を含み、
Ａ１−ｘ  Ｂｘ  Ｎｂ２  Ｏ６
ここでＡ、Ｂ＝Ｐｂ、Ｂａ、Ｓｒであり、１＞ｘ≧０であり、
又は次の式であり、
Ａ６  Ｂｘ  Ｎｂ１０−ｘＯ３０
ここでＡは二価（例、Ｓｒ、Ｂａ、Ｐｂ）又は三価（例、Ｂｉ）、又は四価（例、Ｚｒ、Ｃｅ）であり、Ａは一価の元素、例えばＫ、Ｎａ、Ｌｉ、又はＣｕで部分的に置換することができる。ｘの値はＢとＡの原子価に依存し、４＞ｘ≧０の範囲である。Ｂは二価の遷移金属（例、Ｃｏ、Ｎｉ、Ｍｎ）、三価の元素（例、Ｆｅ）、四価の元素（例、Ｔｉ）から選択することができる。Ｂは固体中で可変な原子価を示すことができる元素でよい。記載の化合物の１つは、Ｂａ６  ＦｅＮｂ９  Ｏ３０である。
【００２９】
本発明者は、この範囲の中で、プロパンについての応答の強い選択性と一酸化炭素を超える高い炭化水素の選択性を示す物質の群を選択できることを見いだした。
【００３０】
その組成はＢａ６  Ｆｅ（１＋ｘ）  Ｎｂ（９−ｘ）  Ｏ３０であり、２．１＞ｘ≧０であり、好ましくは０．８＞ｘ＞０．０１である。粉末Ｘ線回折は、この組成物が正方晶のタングステンブロンズであることを示した。
【００３１】
また、この発明は、限定するものではないが、特に燃料：空気の比が重量で約１：１４の理論燃焼比よりも小さい混合物である希薄な燃料／空気の混合物を供給するスパーク点火内燃機関の排ガス中の酸素分圧の測定のためのセンサーを提供する。
【００３２】
米国特許第４４５４４９４号において、ストロンチウム、バリウム、又はストロンチウム／バリウムの鉄酸塩を含み、鉄酸塩の格子の鉄が３より大きい原子価の元素で置換された酸素センサーを提供することが既に提案されている。このような３より大きい原子価の元素の例はチタン、セリウム、タンタル、及びニオブである。本発明者は、驚くべきことに、ストロンチウム、バリウム、又はストロンチウム／バリウムの鉄酸塩の酸素センサーの鉄酸塩の格子の鉄の一部の置換として、６以上の原子価を示す元素を使用すると、直流質問下、即ち一方向の電圧を印加したセンサーの信号安定性の点で顕著な改良が得られることを見いだした。
【００３３】
このように、本発明の１つの態様において、酸素分圧の関数として電気抵抗の変化を示す酸素センサーは鉄酸ストロンチウム（ＳｒＦｅＯ３−ｘ  ）、鉄酸バリウム（ＢａＦｅＯ３−ｘ  ）、及び鉄酸ストロンチウムバリウム（Ｓｒ１−ｂ  Ｂａｂ  ＦｅＯ３−ｘ  ）の少なくとも１種を含み、ｘは可変であり、酸化物中の酸素の欠乏度合いを決める。ｘの値は温度と酸素分圧に依存するが、一般に０〜０．５の範囲内にある。ｂの値は０〜１であり、鉄酸塩格子の鉄の部分が、６以上の原子価を示す群から選択された少なくとも１種の元素によって置換されている。
【００３４】
次に図１〜４に関して、図１は、４７０℃のＢａ６  Ｆｅ１．４  Ｎｂ８．６  Ｏ３０の組成についてのガス濃度への固有抵抗の依存性を示し、プロパン（Ｃ３  Ｈ８  ）への応答と一酸化炭素への応答の比較を示す。
【００３５】
図２は、５００℃でのＢａ６  Ｆｅ１．６  Ｎｂ８．４  Ｏ３０の組成の固有抵抗のプロパン応答を示し、低濃度のプロパンで応答が非常に強いことを示している。
【００３６】
図３は、Ｂａ６  Ｆｅ１．４  Ｎｂ８．６  Ｏ３０の４７０℃におけるプロパンとＣＯの両方への応答を示しており、関心のガスの存在中での導電率の変化と空気中でのその導電率の比で表しており、（Ｒｇａｓ  −Ｒａｉｒ  ）／Ｒａｉｒ  で計算することができる。この応答は、ガス濃度の平方根によって変化している。
【００３７】
図４は、検討した組成、即ち、Ｂａ６  Ｆｅ（１＋ｘ）  Ｎｂ（９−ｘ）  Ｏ３０について図３のようなグラフの勾配を示しており、ｘの値を水平軸としている。図４は、プロパン（Ｐ）への応答と一酸化炭素（Ｃ）への応答についてこれらの組成物の挙動を比較する。
【００３８】
図３のグラフの勾配は、濃度とは無関係で、特定のガスへの感度の尺度であり、本明細書では応答係数と称する。例えば、何らかの任意に選んだ濃度に応答した抵抗変化のような、一酸化炭素を超えるプロパンへの高い応答を同様に確かめることができる他の尺度を使用することもできよう。図４は、１５０ｐｐｍ  の濃度において、プロパンに応答した抵抗変化が、一酸化炭素への応答の約７倍であることを示す。
【００３９】
図３のグラフの勾配は、特定のガスへの感度の濃度に独立した尺度であり、本明細書では応答係数と称する。例えば、何らかの任意に選んだ濃度に応答した抵抗変化のような、一酸化炭素を超えるプロパンへの高い応答を同様に確かめることができる他の尺度を使用することもできよう。図４は、１５０ｐｐｍ  の濃度において、プロパンに応答した抵抗変化が、一酸化炭素への応答の約７倍であることを示す。この物質について、一酸化炭素を超えるプロパンへの応答の選択性はその微細構造によって変化し、今度はその物質をガス検出性素子に形成するために採用する焼結温度に依存する。その物質を過度に焼結すると気孔率が低く、感度と選択性の両方が乏しい。その物質の焼結が不充分であると、粒子サイズが小さ過ぎ、感度は高いが選択性が乏しい。
【００４０】
ガスセンサーとしての物質の有用性を決める重要なパラメーターは、ガス濃度の変化に対する応答に比較した、相対湿度の変化に対する応答の大きさである。下記の表１はＢａＦｅ１．６  Ｎｂ８．４  Ｏ３０の組成についての結果を示す。結果は、不正確であるが低いガス濃度を与えるために液体の小さなアリコートの注入によってガスの流れに導入したプロパンと他の炭化水素への応答は、室温で乾燥空気から相対湿度１００％の空気雰囲気への変化によって生じた抵抗変化よりはるかに大きい。
【００４１】
0003626485.tif 000002
−酸化クロムチタンのセンサー、硫化水素用、好気性と嫌気性の両雰囲気中で使用−
特許明細書ＧＢ−Ａ−２２０２９４８は一般式Ｃｒ２  Ｔｉ（２−ｘ）  Ｏ（７−２ｘ）、ここで２＞ｘ＞０、の組成物を開示しており、これらを選択的なアンモニアセンサーとしてクレイムしている。この明細書は、この発明にかかるセンサーは、通常存在する他の還元性ガス（例、Ｈ２  、ＣＯ、ＣＨ４  、Ｃ２  Ｈ４  ）による有意な妨害に煩わされないと記載している。挙げられた例はＴｉＯ２  −４８．７モル％Ｃｒ２  Ｏ３  （Ｔｉ０．５１Ｃｒ０．９７Ｏ（２−ｘ）  及びＴｉＯ２  −９０モル％Ｃｒ２  Ｏ３  （Ｃｒ１．８  Ｔｉ０．１  Ｏ（３−ｘ）  である。文献「“Ｔｅｃｈｎｉｑｕｅｓ  ａｎｄ  Ｍｅｃｈａｎｉｓｍｓ  ｉｎ  Ｇａｓ  Ｓｅｎｓｉｎｇ”，ｅｄ．  Ｐ．Ｔ．  Ｍｏｓｅｌｅｙ，  Ｊ．Ｏ．Ｗ．  Ｎｏｒｒｏｉｓ  ａｎｄ  Ｄ．Ｅ．  Ｗｉｌｌｉａｍｓ，  ｐ．  １３６，  ａｎｄ  Ｍｏｓｅｌｅｙ  ａｎｄ  Ｗｉｌｌｉａｍｓ，  Ｓｅｎｓｏｒｓ  ａｎｄ  Ａｃｔｕａｔｏｒｓ  Ｂ  １  （１９９０）  １１３．５」は、アンモニアに対してＴｉ０．９  Ｃｒ０．１  Ｏ（２−ｘ）  が非選択性でＣｒ１．８  Ｔｉ０．２  Ｏ３  が非選択性物質であると記載している。
【００４２】
驚くべきことに、本発明者は、クロムチタン酸化物を、硫化水素に対して非常に敏感なセンサー素子に形成できることを見いだした。
【００４３】
また、本発明者は、やはり驚くべきことに、Ｈ２  ＳへのＣｒ１．８  Ｔｉ０．２  Ｏ３＋ｘ  の応答が、Ｈ２  Ｓを含む雰囲気中でのセンサーの前処理によって、応答の速度と振幅の両方において非常に向上することを見いだしており、このような前処理の例は、約２００℃〜約６００℃のセンサーの温度で、１０ｐｐｍ  のガス濃度に数分間（１〜１０分間）暴露することである。これよりも長時間で高濃度のガスに接触させることもできるが、性能がさらに向上することは全くない。この仕方で調製したセンサーは、相対湿度の変化によって生じる妨害が、硫化水素に対する応答に比較して非常に小さいといった特別な利点を有し、室温における０から１００％への相対湿度の変化の効果が、このセンサーを４００℃で操作したときの１０．３ｐｐｍ  のＨ２  Ｓへの応答に等しい。前処理したセンサーを２５０℃で操作したとき、Ｈ２  Ｓへの相対的選択性はさらに高い。
【００４４】
この前処理（前調節）は物質表面の改質に結びつき、これは光電子分光法、又は他の表面分析法、又は簡便的に温度プログラムの脱着によって検知することができる。後者の方法では、デバイスを真空中で加熱し、脱着したガスを例えばマススペクトロメーターを用いて検出する。
【００４５】
前処理の効果はＨ２  Ｓ検出の使用温度では永続的であるように見られ、元々の物質のベースラインからの増加と、応答の速度と感度の劇的な増加を特徴とする。前処理物質の温度プログラム真空脱着の解析は、６３０℃の温度で表面からＳＯ２  の損失を示した。
【００４６】
Ｃｒ１．８  Ｔｉ０．２  Ｏ３  のＨ２  Ｓ前処理を、Ｘ線光電子分光法（ＸＰＳ）によって検討した。前処理が進むとスペクトルの２ｐ領域が変化した。最初は３つのピークが観察された。１５９．０ｅＶと１６４．４ｅＶの結合エネルギーの２つの主なピークは恐らく硫化物と硫黄原子によるものであり、１６８．８ｅＶの小さいピークは表面上に生成したスルフェート基と思われた。前処理をガス応答の作用として判定して終了したとき、１６８．７ｅＶの１つだけのピークが存在した。
【００４７】
センサー物質はＣｒ２  Ｏ３  とＴｉＯ２  の混合粉末を８００℃で反応させることによって調製した。センサーは、標準的な厚めフィルムのセラミック作成法を用い、アルミナ基材の上に支持された金電極の内部組み合わせ（ｉｎｔｅｒ−ｄｉｇｉｔａｔｅｄ  ）パターンの上にセンサー物質の多孔質層を堆積させることによって調製した。基材の反対の面には白金トラックを印刷した。ホイートストンブリッジ回路を用いて白金トラックに電流を与えてデバイスを加熱し、白金トラックを一定の抵抗に即ち一定の温度に維持した。
【００４８】
図５は、３７０℃の使用温度で、空気中で低濃度のＨ２  Ｓに最初に暴露した後の、組成Ｃｒ１．８  Ｔｉ０．２  Ｏ３  のセンサーデバイスの抵抗と時間の関係を示す。最初の暴露によってベースラインのシフトが生じたことは明らかである。
【００４９】
図６は、ひき続きのガス接触を示す。最初の接触と異なり、５ｐｐｍ  のガスへの応答はここでは迅速で相当にある。図５と６において、左手の目盛りと記号のない線は温度（３７０℃）を示す。「５０％湿度」は清浄な空気中の５０％相対湿度を意味する。
【００５０】
図７は、３７０℃で前処理した同様なセンサーについてのガス応答の法則を示し、濃度の平方根への依存性を表している。図７の下側の図において、（Ｒｇａｓ  −Ｒａｉｒ  ）とＲａｉｒ  の比は、ガス濃度の平方根に対してプロットしたときに直線関係を示し、ここでＲｇａｓ  とＲａｉｒ  はそれぞれガスと空気中での抵抗である。
【００５１】
硫化水素（≦４００℃）の検出に適当な温度において、前処理したセンサーの空気中に存在するメタン、水素、炭化水素、一酸化炭素への応答は非常に小さく、このためこれらのセンサーは、このようなガスのバックグラウンド中の硫化水素の検出に非常に有用である。このような選択性が有用な環境には、天然ガス設備の周りの硫化水素の監視がある。
【００５２】
前処理は、センサー表面のＸ線光電子分光法（ＸＰＳ）によって検知することができる。図８は、部分的に処理した（２００℃で１ｐｐｍ  のＨ２  Ｓへ暴露）試験片のＸＰＳスペクトルを示す。装置の影響により、この図の結合エネルギーの目盛りは３．６ｅＶ増やす必要があると理解されるであろう。図９は完全に処理した試験片（２００℃で５０ｐｐｍ  に暴露）のＸＰＳスペクトルを示す。この図の結合エネルギーの目盛りは３ｅＶ低い。
【００５３】
反応性ガスのセンサーとしての酸化物半導体の挙動に関する文献は、一般的にかつ明確に、このような検出は酸素の存在を、好ましくは空気中に見られるレベルで必要としていると述べている。本発明者は、クロムチタン酸化物を、純粋な二酸化炭素のような嫌気性又は実質的に嫌気性の環境中での低濃度の硫化水素の測定に使用できることを見いだした。また、この場合、硫化水素による前処理は応答を向上させた。このようなセンサーは、嫌気性醗酵のようなプロセスの制御に有用である。
【００５４】
二酸化炭素中の硫化水素に対する上記のように前処理したセンサーの応答は次の通りである。
【００５５】
組成                          Ｃｒ１．８  Ｔｉ０．２  Ｏ３
使用温度                      ４００℃
純粋ＣＯ２  中の抵抗            ８０ｋｏｈｍ
純粋ＣＯ２  中の抵抗          ７７０ｋｏｈｍ
（５００ｐｐｍ  のＨ２  Ｓを含む）
−改良されたベースライン安定性と変化する相対湿度の影響の少ない炭化水素と一酸化炭素用のクロムチタン酸化物センサー−
二酸化錫、及び二酸化錫より誘導されて主として二酸化錫を含む組成物は、当該技術で広く論じられており、ガス敏感性抵抗に使用されている。しかしながら、二酸化錫から作成したデバイスは、使用温度まで加熱した後に非常に大きなベースラインのドリフトを示し、１２時間にわたって１００％以上の変化は珍しくない。さらに、このドリフトは数週間さらには数ヵ月続くことがあり、定期検査と再校正を必要とする。また、二酸化錫デバイスのベースライン抵抗は相対湿度の変化に非常に敏感であり、典型的に、雰囲気が乾燥（相対湿度＜２％）から湿り（相対湿度＞７０％）に変化すると、抵抗が半減することがある。また、一酸化炭素への感度は概して周囲の相対湿度の変化に影響される。
【００５６】
公知文献は、クロムリッチなクロムチタン酸化物の組成物は炭化水素と一酸化炭素に敏感でないはずであると示唆しているが、本発明者は、驚くべきことに、本明細書に記載のようなこれらの物質から調製したセンサーは、健康と安全に問題な濃度において、プロパン（４７５℃の使用温度）、一酸化炭素（３２０℃〜３９０℃の使用温度）への応答が、室温で相対湿度０から１００％までの変化によって生じる妨害よりも相当に大きいことを見いだした。
【００５７】
二酸化錫によって示される動作と異なり、これらの物質から作成されるセンサーは、５分間の電圧印加時間の中で安定な抵抗に達し、１ヶ月につき０．５％未満の以降のベースラインドリフトを示す。したがって、これらの物質は、一酸化炭素と、メタン以外の炭化水素について利用性の高いセンサーを形成する。メタンと水素に対する応答は非常に小さく、このためこのセンサーは、メタン及び／又は水素のバックグラウンドの存在下の一酸化炭素の検出に非常に有用である。このような選択性が重要な環境には、炭鉱の一酸化炭素の監視、家庭のガス燃焼器具からの一酸化炭素の漏れの監視がある。
【００５８】
図１０と１１は、Ｃｒ１．０  Ｔｉ０．２  Ｏ３  センサーの、いろいろな温度と相対湿度（２０℃の周囲雰囲気について）における空気中の種々の濃度の一酸化炭素への応答を示し、図１０は４１５℃で、図１１は３７０℃である。応答は低温の方が大きいが、温度が低過ぎると、ＣＯに対する感度への相対湿度の変化の影響が顕著になる。３９０℃の選択使用温度は、応答が適当に大きく、相対湿度の変化の影響が割合に小さいといった満足できる妥協を与える。
【００５９】
概して、この物質は、雰囲気中の還元性ガスの存在に対する応答において抵抗の増加を示し、ガスの存在中の抵抗と、ガスが存在しない場合の抵抗の比は、ガス濃度の平方根と共に増加する。
【００６０】
１５０℃〜４００℃の温度での硫化水素への暴露は、一酸化炭素への応答を、また使用温度が約４５０℃未満では他のガスへの応答をかなり減らす効果を有する。
【００６１】
表２はＣｒ（２−ｘ）  Ｔｉｘ  Ｏ３  の系の組成範囲は一酸化炭素に敏感であり、０から１００％の相対湿度の変化の効果は、一酸化炭素のわずかだけの濃度に相当する信号（その数値を表２に「メリット数」と示す）を与えるといった特徴を有することを示す。
【００６２】
表２．Ｃｒ（２−ｘ）  Ｔｉｘ  Ｏ３  の系の組成範囲から作成したセンサーの空気中（２０℃の相対湿度５０％）の３００ｐｐｍ  の一酸化炭素への応答
──────────────────────────────────
ｘ        抵抗（ＣＯ存在）／抵抗（ＣＯ不存在）        メリット数
──────────────────────────────────
０．０５                  ２．６                          ０．６７
０．１０                  ４．３                          ０．６６
０．１５                  ４．３                          ０．５
──────────────────────────────────
メリット数は０から１００％の相対湿度の変化に相当するＣＯのｐｐｍ
−二酸化硫黄についてのクロムチタン酸化物センサー−
多くのセンサー物質が二酸化硫黄の存在に対して抵抗の応答を示すが、その方法を用いたこのガスの測定の問題は、センサーが早期に毒化されることが多いことである。場合により、原因は使用温度で溶融する金属スルフェートの生成による。ガスの非可逆吸着によることもある。
【００６３】
ＳＯ２  への充分な応答を与える物質であって、相対湿度の変化の影響が小さく、そのガスの存在によって毒化されず、可逆的応答を示す物質の選定は明らかではない。表５はＣｒ１．８  Ｔｉ０．２  Ｏ３  から作成したセンサーが、相対湿度の変化の影響に比較して充分な応答を呈することを示す。本発明者は、さらに高濃度（例、２０００ｐｐｍ  ）であってもこのガスの存在中で安定であり、経時変化や毒化しないことを見いだした。一般式Ｃｒ（２−ｘ）  Ｔｉｘ  Ｏ３  、０．３≧ｘ≧０．１の他のセンサーも同等に効果的である。
【００６４】
表５．二酸化硫黄に応答するセンサーの相対湿度の変化への応答と比較
────────────────────────────
組成                            Ｃｒ１．８  Ｔｉ０．２  Ｏ３
使用温度                        ５００℃
乾燥空気中の抵抗                １０ｋｏｈｍ
湿り空気中の抵抗                １２ｋｏｈｍ
（２０℃で１００％ＲＨ）
乾燥空気中の抵抗                １５ｋｏｈｍ
（４００ｐｐｍ  のＳＯ２  を含む）
────────────────────────────
−種々の揮発性有機化合物についてのセンサーとセンサーの組み合わせ−
（ａ）クロムチタン酸化物センサー
次の表３は、０から１００％の相対湿度の変化の作用に比較した、或る範囲の有機物蒸気に対するＣｒ１．８  Ｔｉ０．２  Ｏ３  から作成したセンサーの応答を示す。水蒸気に比較した有機物蒸気の作用は大きく、場合により非常に大きい。Ｃｒ（２−ｘ）  Ｔｉｘ  Ｏ３  の組成範囲に関する従来の報告は、これらの組成はこのような蒸気に敏感ではないと示唆していた。したがって、表３に挙げた結果は驚くべきである。本発明者は、この結果を調製の詳細に起因すると考える。具体的には、本発明者は、非常に小さい結晶子（平均直径＜１μｍ）と非常に微細な寸法の気孔（平均気孔径＜１μｍ）が、このような強い感度を提供するに必要であることを見いだした。
【００６５】
0003626485.tif 000003
（ａ）ニオブ酸クロム鉄センサー
次の表４（図１２も参照）はＣｒＮｂＯ４  とＦｅ（１−ｘ）  Ｃｒｘ  ＮｂＯ４  から作成したセンサーの、種々の有機物蒸気への応答を示す。応答パターンはＣｒ（２−ｘ）  Ｔｉｘ  Ｏ３  とは異なり、さらにＳｎＯ２  、又は当該技術で普通の貴金属（Ｐｔ、Ｐｄ等）でドーピングしたＳｎＯ２  から作成したセンサーの応答とも異なる。したがって、このようなセンサーの組み合わせを、例えばいわゆる「電子ノーズ」のようなセンサーアレーに首尾よく配置し、パターン認識法、原理的成分分析、又は標準的な多重回帰法を用いて異なる蒸気の識別に使用することができる。記載のようなセンサー物質の使用は、このような物質が異なる応答パターンを有するため、利益を与えることができる。また、この物質は相対湿度の変化の影響に対して敏感性が低く、従来開示のセンサーよりもはるかに安定であり、これらの特性はセンサーアレーシステムに特に重要である。
【００６６】
図１２は、ＣｒＮｂＯ４  から作成したセンサーが、ＣＯの検出に特に安定であることを示す。これは本発明の重要な応用である。
【００６７】
0003626485.tif 000004
−空気中の低濃度の一酸化炭素センサー−
特許明細書ＧＢ−Ａ−２１４９１２１は、ガス敏感性抵抗として、一般式Ａ（１−ｙ）  Ｂｙ  Ｓｎ（１−ｘ）  Ｃｘ  Ｏ（３−ｚ）  の錫化合物を含む組成を開示しており、ここでＡはＣａ、Ｓｒ、Ｂａであり、Ｂは別なアルカリ土類元素、別な二価の元素（例、Ｐｂ）、又は三価のランタニド（例、Ｌａ、Ｙ、Ｇｄ）であり、Ｃは三価又は四価の元素、例えば遷移元素（例、Ｆｅ、Ｃｏ、Ｔｉ、Ｚｒ、又はＣｅ）であり、１＞ｙ≧０、１＞ｘ≧０であり、酸素欠乏ｚは雰囲気と固体のカチオン組成によって決まる。
【００６８】
この物質の範囲において、ＢａＳｎＯ３  が前記文献の中でＣＯ２  に応答性を有するとの記載がある。しかしながら、開示された応答は雰囲気中の１００％ＣＯ２  の存在に対してである。また、この文献の中でこの組成物は、酸素分圧が変化したときに抵抗の変化を示したと記載しているため、ＣＯ２  への真の応答が実際に観察されたのか、試験チャンバー内の空気が二酸化炭素で置換されたときに生じた酸素分圧の変化に応答したのかが不明であり、ここで周知のように二酸化炭素は化学的に全く不活性である。
【００６９】
最近の文献において、ＣｕＯを含むＢａＳｎＯ３  の組成物が、空気中の割合に低濃度の二酸化炭素（典型的には０．１％）に敏感であると開示されている。この効果は、ＣｕＯとＢａＳｎＯ３  の何らかの（不明）相互作用を含む組成の特殊な特性によるものと考察されている。
【００７０】
同様な考え方にそって、他のＣｕＯ含有組成物、例えば貴金属で各種ドーピングしたＢａＴｉＯ３  （特開昭５１−４２１００）の二酸化炭素の感度についてクレイムしており、その特性はＣｕＯの存在による何らかの影響であり、組成物の他の成分との特殊な相乗作用を含むであろうと推論している。
【００７１】
驚くべきことに、本発明者は、ＢａＳｎＯ３  そのものが、空気中の低濃度の二酸化炭素の存在に対して有用な感度を示すことを見いだした。さらに、本発明者は、ＣｕＯの存在は応答速度を高めるに若干役立つが、ＣｕＯの主な効果は、組成物の電気抵抗を測定が容易な範囲まで下げることであることを見いだした。さらに驚くべきことに、前記の文献の結果に基づく考察とは全く反し、本発明者は、ＢａＳｎＯ３  の電気抵抗は式のＳｎの部分を五価の元素、特にはＳｂに置き換えることによって充分に下げることができ、その結果得られる物質から調製したセンサーは、空気中のわずかな付加的の二酸化炭素濃度の存在に応答して有用な範囲で電気抵抗が変わることを見いだした。
【００７２】
１つの例において、ＢａＳｎ０．９９Ｓｂ０．０１Ｏ３  の組成の物質を、通常のセラミック作成法により、適当な比率でＢａＣＯ３  、ＳｎＯ２  、Ｓｂ２  Ｏ５  の粉末を混合し、８００℃の炉の中で焼成することによって調製した。前述のようにして通常のスクリーン印刷作成法を用い、自己加熱式の平面基材の上にセンサーを調製した。図１３は、空気中の二酸化炭素濃度の変化に応答したこのセンサー素子の電気抵抗の変化を示し、いずれも３５０℃において５分間継続してプロットしている。
【００７３】
また、特許明細書ＧＢ−Ａ−２１４９１２１に開示のように、ＢａＳｎＯ３  は、雰囲気中の低濃度の反応性及び可燃性ガスの存在に応答して抵抗変化を示す。このような変化を、二酸化炭素の濃度変化によって生じるものと区別するため、検出素子としてＢａＳｎ（１−ｘ）  Ｓｂｘ  Ｏ３  （０＜ｘ≦０．１）を含むセンサーを、反応性ガスの存在には応答するが低濃度のＣＯ２  の存在には応答しない別なセンサーと組み合わせることができる。適当なセンサーにはＣｒ（２−ｘ）  Ｔｉｘ  Ｏ３  又はＣｒＮｂＯ４  又はＦｅ（１−ｘ）  Ｃｒｘ  ＮｂＯ４  があり、前記のように相対湿度の変化の作用への応答が割合に低いといった長所があり、又は当該技術で一般に使用されるＳｎＯ２  がある。組成ＢａＳｎ（１−ｘ）  Ｓｂｘ  Ｏ３  のセンサーへの相対湿度の変化の妨害作用は、通常の設計の湿度センサーを組み合わせて使用することによって軽減させることができ、例えば検出素子として酸化アルミニウムを利用した容量（ｃａｐａｃｉｔｉｖｅ）デバイスがある。
−アンモニアとクロロフルオロカーボン冷媒の漏れの監視に有用なセンサーの組み合わせ−
二酸化錫は、空気中に低濃度で存在するクロロフルオロカーボン（ＣＦＣ）例えばＣＦ２  Ｃｌ２  （Ｒ２２として知られる）に応答するガス検出性抵抗の検出素子物質として有用である。これらの化合物は冷媒として広く使用されているが、大気の上空のオゾン濃度に有害であり、このため漏れは全て迅速かつ容易に検出されなければならない。しかしながら、二酸化錫は検出素子物質としては、相対湿度の変化による強い影響や、雰囲気中に存在することがある他の多くの反応性ガス、例えば内燃機関から排出された一酸化炭素、洗浄剤、塗装等からの溶媒蒸気に対する応答が強いといった欠点が問題である。
【００７４】
また、特に、ＳｎＯ２  は、冷媒としても広く使用され、Ｒ２２のようなクロロフルオロカーボンと一緒に使用されることがあるアンモニアに強い応答を示す。このような場合、ＣＦＣの漏れとアンモニアの漏れとを区別できることが重要である。前記のように、ガス検出性抵抗素子としてＣｒ（２−ｘ）  Ｔｉｘ  Ｏ３  を用いて調製したセンサーは、一酸化炭素を含む有機物蒸気に応答し、また特許明細書ＧＢ−Ａ−２２０２９４８に記載のようにアンモニアにも応答する。しかしながら、相対湿度の変化に比較的鈍感で（前記のように）、重要なことに、ＣＦＣ（Ｒ２２）の存在にも鈍感である。
【００７５】
したがって、一対のセンサー、即ちその１つはＳｎＯ２  を、他方はＣｒ（２−ｘ）  Ｔｉｘ  Ｏ３  を利用したセンサーは、ＣＦＣの漏れ（ＳｎＯ２  のみへの信号）をアンモニアの漏れ（両方のセンサーへの信号）から区別し、またＣＦＣの漏れ（ＳｎＯ２  のみへの信号）を溶媒蒸気又は一酸化炭素の存在（両方のセンサーへの信号）から区別することができよう。
【００７６】
通常の設計の湿度センサー（例、検出素子として酸化アルミニウムを使用した容量デバイス）を備えたこれら２種の組み合わせは、全ての妨害を識別することができよう。環境的に有意な濃度の冷媒ガス又は溶媒蒸気に影響されない湿度センサーは、二酸化錫素子への相対湿度の変化の作用を補償する信号を提供し、一方でＣｒ（２−ｘ）  Ｔｉｘ  Ｏ３  は、溶媒蒸気の存在を補償する信号を提供する。
【００７７】
アンモニアの影響と溶媒蒸気の影響の区別、及びその結果としての誤報の回避は、Ｃｒ（２−ｘ）  Ｔｉｘ  Ｏ３  から作成したセンサーとＦｅ（１−ｘ）  Ｃｒｘ  ＮｂＯ４  （０≦ｘ≦１）から作成したセンサー、又は異なるｘの値を有するＦｅ（１−ｘ）  Ｃｒｘ  ＮｂＯ４  から作成したセンサーを組み合わせることによって得ることができる。例えば、次の表６はアンモニアに対するこれら各種物質の応答の比較を示す。
【００７８】
表６の結果と、表３及び表４の結果との比較は、ＣｒＮｂＯ４  がＣｒ１．８  Ｔｉ０．２  Ｏ３  よりもアンモニアに対して敏感性が非常に低いが、溶媒蒸気に対しては同等以上に敏感であることを示す。このような２種の信号の簡単な比較により、溶媒蒸気の存在による誤報であることが分かるであろう。
【００７９】
ここで、このようなセンサーの組み合わせを含むセンサーアレーにおいて、Ｃｒ１．８  Ｔｉ０．２  Ｏ３  センサーからの信号がＣｒＮｂＯ４  センサーからの信号よりも大きい場合、さらにアンモニアが存在して少量である場合、溶媒蒸気が存在する。表４と６はＣｒ１．８  Ｔｉ０．２  Ｏ３  とＦｅ（１−ｘ）  Ｃｒｘ  ＮｂＯ４  （０≦ｘ≦１）の同様な組み合わせ、又は異なるｘの値を有するＦｅ（１−ｘ）  Ｃｒｘ  ＮｂＯ４  から作成したセンサーをデバイスに形成できることを示す。また、これら任意の２種のセンサーとＳｎＯ２  から作成したセンサーの組み合わせは、前記のように、溶媒蒸気、アンモニア、Ｒ２２のようなＣＦＣの区別が可能である。
【００８０】
0003626485.tif 000005
−温度依存性が小さく二酸化硫黄による毒化に鈍感な酸素センサー物質−
炭化水素や一酸化炭素の存在による妨害作用がなく、酸素分圧の変化の測定に適する酸化物半導体物質は、通常は割合に高温で使用される（５００℃〜７００℃）。１つの問題は、測定すべきガス中に場合により高濃度で二酸化硫黄が存在することが多いことであり、このガスは、例えば制御のために酸素センサーを配置する燃焼プロセスの生成物である。このような用途には二酸化チタンが首尾よく使用されている。これは二酸化硫黄による毒化には耐えるが、導電性について高い活性エネルギーを有し、過剰酸素を有する（即ち、いわゆるリーン混合コントロール）燃焼系を制御するために測定しようとする場合、酸素分圧の小さな変化の作用と同等に大きいコンダクタンスの温度敏感性に結びつく、本明細書と米国特許第４４５４４９４号に開示の置換された鉄酸バリウムのような物質は非常に小さい活性エネルギーを有し、導電率の非常に小さい温度敏感性に結びつき、酸素分圧の小さな変化を測定するために使用できる。しかしながら、そのような物質はＳＯ２  の存在下で早期に劣化する。
【００８１】
本発明者は、Ｔｉ（１−ｘ）  Ｃｒｘ  Ｏ（２＋ｙ）  （０．２≧ｘ＞０、ｙは温度と酸素分圧によって変わる）が、鉄酸バリウムほどではないが、ＴｉＯ２  の半分の導電性についての活性エネルギーを有することを見いだした。また、この物質はＴｉＯ２  と同等の酸素分圧の変化に対する感度を有する。さらに、この物質は、高濃度の二酸化硫黄の存在下で長時間にわたって劣化しない（例、２０００ｐｐｍ  で数時間）。一定の抵抗、したがって一定の温度で使用するためにホイートストンブリッジ回路で制御する白金ヒーター軌道を支持するセラミックタイル上に配置したセンサー素子として使用すると、この物質は、置換した鉄酸バリウムほどに小さくはないが、ＴｉＯ２  を同様な配置でセンサー素子として使用して検出できるよりも、大幅に小さいレベルで酸素分圧の変化を測定するために使用できる。
−塩素と二酸化窒素のセンサー−
酸化タングステン（ＷＯ３  ）は、殆どの場合、数１００ナノメートルの厚さの薄い皮膜の形態で配置するセンサー物質として周知である。この物質は硫化水素のセンサーとして広く検討されており、この目的で商業的に配置されている。このようなセンサーは、校正の安定性が乏しく、製造の再現性が難しいとの評価がある。これらデバイスの炭化水素や一酸化炭素の存在への感度について文献に記載がある。
【００８２】
本発明者は、驚くべきことに、この物質を、抵抗測定用の電極を支持し、反対の面に印刷したヒーターを有するセラミック基材の上にスクリーン印刷によって約１００μｍ前後の厚さ（一般に１０〜２００μｍ）を有する厚めの皮膜として適用すると、塩素と二酸化窒素用の優れたセンサーを形成することを見いだした。低濃度のこれらのガス（空気中に０．５ｐｐｍ  のレベル）の存在下で、このようなセンサーの抵抗変化は非常に大きい。塩素と二酸化窒素に比較すると、炭化水素、溶媒、アンモニア、二酸化硫黄の作用は小さい。このセンサーはこれらのガスによって劣化されない。ベースライン抵抗と校正は経時的に安定である。
【００８３】
図１４は、空気中の３種類の濃度の塩素（ゼロを含む）に対する４００℃におけるＷＯ３  センサーの抵抗を示す。
【００８４】
図１５〜１７は、このようなＷＯ３  センサーの、それぞれ４００℃のＳＯ２  、５００℃のＣＯ、５００℃のＮＯ２  の種々の濃度に対する応答を示す。これらの温度におけるＳＯ２  とＣＯへの応答は微小であるが、このセンサーは塩素とＮＯ２  に対して強い応答を示すことが分かる。
−導電率の非常に小さい温度依存性を有する酸素分圧測定用センサー−
酸素分圧の変化に応答した電気抵抗の変化を示す本発明によるこのようなセンサーは、ＳｒＦｅＯ（３−ｘ）  、ＢａＦｅＯ（３−ｘ）  、及びＳｒ（１−ｂ）  Ｂａｂ  ＦｅＯ（３−ｘ）  から選択された少なくとも１種の鉄酸塩を含み、ｘは酸化物の酸素欠乏を決める変数である。この値は温度とＯ２  の分圧に依存するが、一般に０〜０．５の範囲である。ｂは０〜１の範囲である。いずれの場合も鉄酸塩格子の鉄の一部は６以上の原子価（例、Ｚｒ）を有する少なくとも１種の元素で置換されている。
【００８５】
１つの例において、１モルの炭酸バリウム、０．１モルの酸化タングステン、及び０．１モルの焼成酸化第二鉄からなる粉末混合物を調製した。この混合物をアセトンの存在下で、アルミナ粉砕媒体を用いて４時間粉砕し、非常に均一な混合物を得た。次いで得られた混合物を空気中で乾燥し、微細で均一な混合粉末が生成し、次いでそれをすり潰した。次いでその粉末の３０ｇに、６０ｇのジルコニアのビーズ、１．１ｇの分散剤、２５ｍｌのトリクロロエチレンを加えて一晩中ミル処理をし、次いで４．４ｇのバインダーと１．１ｇのジブチルフタレートを加えて二回目の終夜のミル処理をし、次いでドクターブレードを用いて０．８ｍｍの厚さに成形し、柔軟なテープを作成した。テープを乾燥した後、複数の小片を切り取り、加湿した。これらをアルミナ基材上の組み合わせ（ｉｎｔｅｒｄｉｇｉｔａｔｅｄ）電極の上に配置し、所定の昇温プログラムにしたがって加熱し、破損させることなく有機物を除去し、得られた混合粉末を反応させ、強固に結合させた。
【００８６】
アルミナタイルの反対の面に印刷した白金抵抗素子を用いて得られたセンサーを加熱し、７５０℃の温度に維持した。このようにして作成したセンサーは、図１８と１９に示すように酸素分圧の変化に応答した。これらの結果は複数のサイクルにわたって再現性があり、通常の直流測定装置を用いて質問したとき、米国特許第４４５４４９４号に記載の組成物によって示された直流抵抗測定装置を用いて質問したときの応答のゆがみを、全く示さなかった。
【００８７】
この新規な組成物は、交流測定装置に依存することなく酸素の正確な測定をするにおいて非常に有益である。
−ガス検出性物質の電気的質問に関するセンサーの構成−
図２０は、４本の接続用電線を有する半導体ガスセンサーの通常の構成を完全に略図的に示す。線の２本の１０と１１は、一対の電極１２と１３に接続し、これらはガス検出素子１４によって橋わたしされ、その抵抗が測定される。他の２本の線１５と１６は抵抗加熱素子１７を給電し、例えば加熱素子１７が１方の面に結合し、他方の面に検出素子１４が結合したアルミナ１８の層によって、検出素子１４を加熱素子１７から一般に絶縁する。
【００８８】
ここで、適当な範囲内の抵抗値を有するセンサー素子物質を使用した場合、少ない数の電線を使用することができ、伝導によって失われる熱が減るといった利点がある。そのセンサーは、少ない電力の供給で使用温度に達することができる。
【００８９】
例えば、使用の間の検出物質の抵抗が、加熱素子の抵抗に対して高いままであると、検出部分と加熱部分が１本の線２０を共通に有することができ、したがって図２１に示すように線の数を３本に減らすことができる。
【００９０】
また、使用温度におけるセンサー素子物質の抵抗が加熱素子の抵抗の大きさと類似であると、センサー素子とヒーターとを並列抵抗のようにして接触させることができ、即ち層１８を省略することができる。ガスの検出は、２本のみの線を用いて結合した抵抗を測定することによって行うことができる。
【００９１】
これらの態様の質問構成は、本願明細書で開示の物質で形成した全てのセンサーに好適に適用することができる。
【図面の簡単な説明】
【図１】第１のニオブ酸バリウム鉄センサー物質の、混合ガス中のＣＯの存在と混合ガス中のプロパンの存在に対する応答曲線を比較したグラフである。
【図２】プロパン中のもう１つのニオブ酸バリウム鉄センサー物質についての同様なグラフである。
【図３】図１と同等であるが、直線の応答を示すために別な座標で表している。
【図４】プロパンとＣＯ中の異なるニオブ酸バリウム鉄についての応答係数（以降で定義する）を比較したヒストグラムである。
【図５】空気中の種々の低濃度のＨ２  Ｓに曝したときの、前処理する前のＣｒ１．８  Ｔｉ０．２  Ｏ（３＋ｘ）  からなるセンサーデバイスの抵抗の、時間による変化を示す図である。
【図６】前処理後の同じデバイスについての図５と同様な図である。
【図７】Ｈ２  Ｓ中の同様な前処理デバイスについての抵抗−ガス濃度の図であり、下の図は比（Ｒｇａｓ  −Ｒａｉｒ  ）／Ｒａｉｒ  についての同様な図である。
【図８】部分的に前処理したクロム−チタン酸化物試験片についてのＸ線光電子スペクトルを示す。
【図９】完全に前処理した試験片についての図８と同様なグラフである。
【図１０】２種の異なる温度と種々の湿度値について、ＣＯ濃度の関数としてプロットした抵抗によって、クロム−チタン酸化物センサーのＣＯに対する応答を示す。
【図１１】２種の異なる温度と種々の湿度値について、ＣＯ濃度の関数としてプロットした抵抗によって、クロム−チタン酸化物センサーのＣＯに対する応答を示す。
【図１２】クロム−ニオブ酸化物センサーについての抵抗／時間のグラフであり、空気中の種々のＣＯ濃度に対する応答を示す。
【図１３】空気中の種々のＣＯ濃度に応答した、バリウム−錫−アンチモン酸化物センサーの時間による抵抗の変化を示す応答のグラフである。
【図１４】ＷＯ３  センサーについての同様な応答のグラフであり、種々の異なるガスに対するその応答を示す。
【図１５】ＷＯ３  センサーについての同様な応答のグラフであり、種々の異なるガスに対するその応答を示す。
【図１６】ＷＯ３  センサーについての同様な応答のグラフであり、種々の異なるガスに対するその応答を示す。
【図１７】ＷＯ３  センサーについての同様な応答のグラフであり、種々の異なるガスに対するその応答を示す。
【図１８】混合ガス中の酸素分圧に応答したバリウム−タングステン−鉄酸化物センサーについての同様な応答のグラフである。
【図１９】混合ガス中の酸素分圧に応答したバリウム−タングステン−鉄酸化物センサーについての同様な応答のグラフである。
【図２０】半導体ガスセンサーの構成を示す。
【図２１】半導体ガスセンサーの構成を示す。
【図１】
0003626485.tif 000006
【図２】
0003626485.tif 000007
【図３】
0003626485.tif 000008
【図４】
0003626485.tif 000009
【図５】
0003626485.tif 000010
【図６】
0003626485.tif 000011
【図７】
0003626485.tif 000012
【図８】
0003626485.tif 000013
【図９】
0003626485.tif 000014
【図１０】
0003626485.tif 000015
【図１１】
0003626485.tif 000016
【図１２】
0003626485.tif 000017
【図１３】
0003626485.tif 000018
【図１４】
0003626485.tif 000019
【図１５】
0003626485.tif 000020
【図１６】
0003626485.tif 000021
【図１７】
0003626485.tif 000022
【図１８】
0003626485.tif 000023
【図１９】
0003626485.tif 000024
【図２０】
0003626485.tif 000025
【図２１】
0003626485.tif 000026